(57)【要約】      （修正有）【課題】高耐水性の紙に文字、写真、画像、模様を水性、油性のインクで印刷したりコーテングした帯状の材料およびそれを０．５〜１００ｍｍ幅にスリットしてテープ状にしたもの、そのテープを撚糸して糸状にしたり、紐状にしたものおよびそれの織編物の提供。【解決手段】繰り返し洗濯や過酷な着用に耐えるためにマニラ麻、シザル麻、バナナの葉茎繊維および針葉樹の木材パルプを原料とした高耐水性特殊紙を使用し、印刷インキは耐水性、耐摩擦性の油性または水性の黒、その他の単色およびフルカラーインキを使用し、従来の無地、霜降または絣状の糸の代わりに印刷した紙および印刷した紙をスリットしたテープ５、糸あるいは紐を使うために印刷した白黒、その他の単色およびフルカラーの文字４、写真３、絵柄がランダムにテープ、糸および紐および織編物表面に現れて新規な外観と風合いのテープ、糸、紐および織編物。【選択図】図１
0003140410.tif 000002
【実用新案登録請求の範囲】
【請求項１】
マニラ麻、シザル麻、バナナの少なくとも１種以上の葉茎繊維および針葉樹の木材パルプを原料とした高耐水性紙に絵柄を印刷した帯状のものおよびスリットしてテープ状にしたもの、その１本または複数本、撚合わせて糸状にしたもの、丸めて紐状にした織編物用材料
【請求項２】
マニラ麻、シザル麻、バナナの少なくとも１種以上の葉茎繊維および針葉樹の木材パルプを原料とした高耐水性紙に絵柄を印刷した帯状のものおよびスリットしてテープ状にしたも、その１本または複数本、撚合わせて糸状にしたもの、丸めて紐状にした織編物用材料を使用した織編物
【考案の詳細な説明】
【技術分野】
【０００１】  本考案は文字，写真、模様を印刷した耐水性特殊紙の帯状のものおよびそれをスリットしたテープ、テープをさらに撚糸して糸にしたもの、テープを紐状に加工したものおよびこれらを使用した織編物である。
【背景技術】
【０００２】  古代から紙子といわれる和紙をそのまま水をつけて叩いて柔らかくし衣服に用いることは行われてきた。しかし、紙は一般に耐水性がなく、繰り返し洗濯に耐えない。本考案の耐水性特殊紙は湿潤強度が高く、これを一定幅にスリットしてテープ、糸または紐にしたものおよびそれらを使った織編物は繰り返し洗濯が可能である。本考案はその耐水性特殊紙に予め文字、写真および図柄を黒その他の単色またはフルカラー印刷した印刷糸を用いることに特徴がある。
【考案の開示】
【考案が解決しようとする課題】
【０００３】  今までの紙の印刷物は水洗いに耐えないがマニラ麻や針葉樹などを原料にした耐水性特殊紙を用いることで繰り返し洗濯に耐える織編物が得られた。この耐水性特殊紙に耐洗濯性、耐摩擦性インキを印刷した紙をスリットしてテープまたは糸、紐状にしたものおよびそれらを織編物にすることによって従来のテープ、糸、紐および織編物にない新規な外観と風合いを有する新しい衣料材料分野を開拓した。
【課題を解決するための手段】
【０００４】  本考案は繰り返し洗濯や過酷な着用に耐えるためにマニラ麻、シザル麻、バナナの葉茎繊維および針葉樹の木材パルプを原料とした高耐水性特殊紙を使用し、印刷インキは耐水性、耐摩擦性の油性または水性の黒、その他の単色およびフルカラーインキを使用した。
【考案の効果】
【０００５】  本考案は従来の無地、霜降または絣状の糸の代わりに印刷した紙および印刷した紙をスリットしたテープ、糸あるいは紐を使うために印刷した白黒、その他の単色およびフルカラーの文字、写真、絵柄がランダムにテープ、糸および紐および織編物表面に現れて新規な外観と風合いのテープ、糸、紐および織編物が得られた。紙原料および印刷インキの選定により紙でありながら繰り返し洗濯に耐える新規なテープ、糸、紐および織編物が得られたことが考案の効果である。
【考案を実施するための最良の形態】
【０００６】  本考案実施のために印刷する原紙はマニラ麻、シザル麻、バナナの少なくとも１種以上の葉茎および針葉樹の木材パルプを原料とした高耐水性紙などおよび針葉樹を原料とする繰り返し水洗いにたえる厚さ１２〜２２ｇ／ｍ２高耐水性特殊紙である。帯状のものとは幅０．５〜１，０００ｍｍの連続した紙を言う。織編物用材料とは帯状のものを０．５〜１００ｍｍにスリットしたテープ、そのテープをダブルツイスターまたはリング撚糸機を用いて甘撚、普通撚および強撚した糸および荷造り紐のように縄ない方式で作られた紐を言う。絵柄とは文字、写真、図柄その他、無地の全面印刷であり、印刷は片面印刷および両面印刷を含み、白黒、単色、フルカラーで印刷される。印刷方式は凸版、凹版、フレキソ、オフセット、グラビヤ印刷などすべての印刷方式およびインクジェットプリントおよびコーテイングである。インク組成は水性および油性で着色剤は合成および天然の顔料、染料、墨、ガラス粉および金属粉で湿潤、摩擦および耐光に対して高い堅牢性を持ち有害物質を含まないものである。
織組織は平織、綾織、繻子織の３原組織とそれらを組み合わせた変化織の何れでもよい。編地は丸編、横編、ラッセルなどいずれかそれらの組み合わせで作られた印刷糸およびこれらを使用した織編物。
【実施例１】
【０００７】  マニラ麻を原料とする坪量２２ｇ／ｍ２の紙に英文字と写真の入ったＴｉｍｅ紙をグラビヤ印刷した印刷物をオゼキテクノ製スリット機を用い、１０ｍｍ幅（１０／１相当）にスリットしたテープをロープ染色で濃紺にインジゴ染めした４０／２綿糸を経糸に製経したジーンズの緯糸に打ち、経糸が濃紺で緯糸が文字、写真を印刷した紙糸の新感覚の織物を製造した。織組織は２／２の綾で目付は４００ｇ／ｍ２、経緯比が約１：２で、テープ状であるために印刷した白黒文字やフルカラーの写真が柄になって新規で美しいテクスチャーのブルゾン用の生地を生産した。
【実施例２】
【０００８】  マニラ麻を原料とする坪量１５ｇ／ｍ２の紙に日本字の新聞紙を印刷し、スリット幅２ｍｍにスリットしたテープを２本を撚り合せて、撚回数３００回／ｍで撚糸し、経糸にした。緯には２／８０の黒染めしたメリノ糸を用い、５枚緯繻子織物を製造した。仕上はタンブラー仕上で柔らかい緯糸と硬くて伸度の少ない経糸を馴染ませて紙糸独特の光沢と細かい印刷文字で構成される新規な外観の織物を製造した。
【実施例３】
【０００９】  マニラ麻を原料とする坪量１５ｇ／ｍ２の紙にミマキエンジニヤリング社製、ＪＶ５−３２０Ｓ高品質インクジェットプリンターを用いて赤、ベージュ、黒の各３ｃｍ，１５ｃｍおよび１ｃｍ幅の横縞柄を作成し、連続した横縞柄を作った。この紙をオゼキテクノ製スリット機を用い幅８ｍｍにスリットし、荷造り紐を作る方法で縦方向に折りたたみ、紐状にした。経糸には２０／２のロープ染色で黒染した綿糸を用い、緯糸には上記、インクジェットプリントして紐状にしたものを織り込んで横方向に赤、ベージュおよび黒の絣状の模様のあるジーンズを製造した。
【実施例４】
【００１０】  針葉樹を原料とする坪量１２ｇ／ｍ２の薄い紙にフルカラーのフレキソ印刷で花柄を印刷し、２ｍｍにスリットしたものを４０番のアクリル糸と引きそろえて島精機ＳＥＳ−Ｓ−ＷＧホールガーメント横編機を用いて針ピッチ８、編幅１８３ｃｍのレース状のさらさらした夏用の婦人用編地を得た。
【実施例５】
【００１１】  マニラ麻を原料とした坪量２２ｇ／ｍ２の高耐水性特殊紙に輪転機で印刷したものを８ｍｍ幅にスリットし、製紐機を用いて紐状にしたものを４０／２麻糸の黒染めした経糸に緯糸として平織にし、絣模様のあるロールカーテン地を得た。
【産業上の利用可能性】
【００１２】  マニラ麻、シザル麻、バナナを原料とした高耐水性の紙は乾燥状態あるいは耐酸性、耐アルカリ性、耐溶剤性、耐摩耗性および耐酵素製などすべての物理化学処理に対して、同一番手の綿糸と比較して同等以上の諸特性をもっている。その上、マニラ麻、シザル麻、バナナという天然の素材であるために使用中および廃棄に際しても繰り返しリサイクルに耐える材料である。さらに紙糸は綿糸や羊毛糸のように紡績糸ではなく、１枚のシート状であるために本考案のように印刷も可能である。原料であるマニラ麻、シザル麻、バナナの強靭さと優れた吸水性、触感、染色性を保持しながら１枚のシートで構成されるために紡績糸で起こりやすいピリングなどの問題もなく、全く新規な衣料用素材として産業上利用可能である。本発明の印刷した糸を織編物にした場合の独特の外観は従来の霜降、杢糸、絣、プリントなどとは全く異なる新規なファッション素材として産業上利用可能である。
【図面の簡単な説明】
【００１３】
【図１】（ａ）Ｔｉｍｅｓ誌の記事をマニラ麻を原料とした連続紙に印刷したもの。（ｂ）（ａ）を幅８ｍｍにスリットしてテープ状にしたもの。
【図２】（ａ）マニラ麻を原料とした坪量１５ｇ／ｍ２の連続紙にグラビヤ印刷したもの。（ｂ）（ａ）を５ｍｍ幅にスリットしてテープ状にしたもの。
【図３】（ａ）図１（ｂ）のテープに１０回／ｍの甘撚をかけた糸および紐状にしたもの。（ｂ）図２（ｂ）のテープに９０回／ｍの撚をかけた糸および紐状にしたもの。
【図４】（ａ）図３（ａ）の糸を実施例１の織物の緯糸に織込んだ状態  （ｂ）図４（ａ）の織物を用いて縫製した女性用ブルゾン
【符号の説明】
【００１４】１は本考案の材料である高耐水性紙に白黒印刷で文字および写真を印刷した幅６００ｍｍの帯状連続紙
２はその連続紙を巻いた紙管
３は印刷した写真
４は印刷した文字
５は印刷した帯状連続紙を８ｍｍ幅にスリットしたテープ
６はカラー印刷した高耐水性連続紙を巻いた紙管
７はカラー印刷した高耐水性連続紙
８は絵柄
９はカラー印刷した高耐水性連続紙から幅１０ｍｍにスリットして切り分けたテープ
１０は５のテープにダブルツイスターを用いて１００回撚糸した糸
１１は５のテープを折りたたんで荷造り紐のように絞った紐
１２は９のテープにダブルツイスターを用いて１０回撚糸した甘撚糸
１３は９のテープを折りたたんで荷造り紐のように絞った紐
１４は経糸が濃紺にロープ染めした４０／２綿糸に本考案の白黒印刷したテープを緯糸に織り込んだ織物
１５は１４の織物の経糸の綿糸
１６は本考案の白黒印刷した紙をスリットしたテープ状の緯糸
１７は緯糸にテープと１：１に織り込んだ２／４０の羊毛糸
１８は１４の織物をブルゾンに縫製した製品
１９は本考案の白黒印刷したテープ
２０は２／４０の羊毛糸
【図１】
0003140410.tif 000003
【図２】
0003140410.tif 000004
【図３】
0003140410.tif 000005
【図４】
0003140410.tif 000006